(57)【特許請求の範囲】
【請求項１】
段ボールの表面として波形加工シートの一面に隣接する外装シートと、２つの波形加工シートの他面の間の中間シートとを備え、
段ボールの前記外装シートの少なくとも１枚および前記中間シートの少なくとも１枚が、異なる多層のプラスチックフィルムにより置き換えられており、
前記多層のプラスチックフィルムの各層が、構造、組成および／または層厚の点で異なることを特徴とする、複数の波形加工シートを有する機能化された段ボール。
【請求項２】
前記多層のプラスチックフィルムが、少なくとも１つの機能層を、ガスに対する、湿気に対する、低分子量の化合物の移動に対する、または味もしくは匂いの悪化に対する、または油脂に対する、または液体に対するバリアとして有することを特徴とする、請求項１に記載の複数の波形加工シートを有する機能化された段ボール。
【請求項３】
前記多層のプラスチックフィルムが、段ボールの外装シートとして、液体用の吸収層、剥離コーティングを有する表面層、情報および／または識別表示を有する印刷層を含み、
ならびに／または装飾層、および／もしくは段ボールの最大の引張強度を改善するための層を有することを特徴とする、請求項１または２に記載の複数の波形加工シートを有する機能化された段ボール。
【請求項４】
前記多層のプラスチックフィルムが、
（ａ）表面層としての層（ａ）と、
（ｃ）バリア層（ｃ）と、
（ｅ）表面層としての層（ｅ）と
を少なくとも含む層配列を有することを特徴とする、請求項１〜３のいずれか一項に記載の複数の波形加工シートを有する機能化された段ボール。
【請求項５】
前記多層のプラスチックフィルムが、
（ａ）表面層として、層（ａ）であって、シール可能であるかまたは剥離コーティングを有する層（ａ）と、
（ｂ）接着促進層（ｂ）と、
（ｃ）バリア層（ｃ）と、
（ｄ）接着促進層（ｄ）と、
（ｅ）表面層として、層（ｅ）であって、シール可能な層（ｅ）とを少なくとも含む層配列を有することを特徴とする、請求項１〜４のいずれか一項に記載の複数の波形加工シ
ートを有する機能化された段ボール。
【請求項６】
前記多層のプラスチックフィルムが、シール可能な層（ａ）およびシール可能な層（ｅ）として、それぞれ同一のまたは異なった熱可塑性ポリオレフィン、オレフィンコポリマー、またはこれらの混合物に基づくポリオレフィン層を有することを特徴とする、請求項４または５に記載の複数の波形加工シートを有する機能化された段ボール。
【請求項７】
前記接着促進層（ｂ）および層（ｄ）が、それぞれ、カルボキシまたは環状の無水物基で改質されたポリエチレンおよびポリプロピレンならびにエチレン−酢酸ビニルのコポリマーを含む群より選択される改質された熱可塑性ポリオレフィンに基づく層とを有することを特徴とする、請求項５に記載の複数の波形加工シートを有する機能化された段ボール。
【請求項８】
前記層（ｃ）が、ガスもしくは芳香の消失に対する、低分子量の化合物の移動に対する、および／または味もしくは匂いの悪化に対するバリア層として、エチレン−ビニルアルコールコポリマー、ポリ塩化ビニリデン、塩化ビニリデンコポリマー、およびこれらのいずれかとエチレン−酢酸ビニルコポリマーとの混合物を含む群より選択される熱可塑性のポリマーに基づくことを特徴とする、請求項４または５に記載の複数の波形加工シートを有する機能化された段ボール。
【請求項９】
前記層（ｃ）が、湿気に対するまたは油脂に対するバリア層として、少なくとも１種の熱可塑性の脂肪族もしくは（半）芳香族のポリアミドまたは少なくとも１種のコポリアミドまたはこれらの混合物に基づくものであることを特徴とする、請求項４または５に記載の複数の波形加工シートを有する機能化された段ボール。
【請求項１０】
前記バリア層（ｃ）が、液体に対して超吸収性のポリマーに基づくものであることを特徴とする、請求項４または５に記載の複数の波形加工シートを有する機能化された段ボール。
【請求項１１】
前記多層のプラスチックフィルムが、層配列（ｂ）〜（ｄ）を少なくとも２回有し、それにより前記層（ａ）および層（ｅ）が表面層とすることを特徴とする、請求項５〜１０のいずれか一項に記載の複数の波形加工シートを有する機能化された段ボール。
【請求項１２】
前記多層のプラスチックフィルムの全体の厚さが、３５〜３５０μｍであることを特徴とする、請求項１〜１１のいずれか一項に記載の複数の波形加工シートを有する機能化された段ボール。
【請求項１３】
微細フルート（Ｆ）もしくは（Ｇ）またはマイクロフルート（Ｅ）、またはこれらのフルートプロファイルの組合せを有する複数の波形加工シートを有することを特徴とする、請求項１〜１２のいずれか一項に記載の複数の波形加工シートを有する機能化された段ボール。
【発明の詳細な説明】
【技術分野】
【０００１】
本発明は、段ボールの少なくとも１枚の紙の外装シートが、機能化された多層のプラスチックフィルムによって置換されてなる、機能化された段ボールに関する。
【背景技術】
【０００２】
段ボールは、通常、２枚の外装シート(facing sheet)の間に配置された少なくとも１枚の波形加工シート(fluted sheet)を有する複数の紙シートで構成されている。段ボールは低重量ではあるが、安定性が高いため、特に包装材料として使用されている。
【０００３】
段ボールで作製された包装材料は、段ボールの包装材料により高温だけでなく低温に対しても比較的高いレベルの断熱性をもたらし、さらに段ボールの構造から生ずる非常に優れた断熱性をもたらすものである。これによって、包装された物品を、特にそれらの鮮度および貯蔵寿命について、さらに十分に保護することを可能とする。
【０００４】
段ボールの使用は、段ボールを湿気に対して保護しなければならない点において不利であり、その理由は、保護しなければ段ボールが軟化して、その機械的な強度を失うからである。特に、包装された製品の輸送中や貯蔵中に包装が湿気と接触することは避けることができない。新鮮な果物等の食品は、さらに段ボールの包装を湿気にさらす可能性があるため、包装の軟化が生じ得る。
【０００５】
先行技術には、ポリマーで作製されたコーティング、好ましくは紙の外装シートの片側または両側に施したバリアコーティングを有するコートされた段ボールが開示されている。このコートされた段ボールは、ポリマーコーティングの種類に依存して、湿気、ガス、油または脂肪に対するバリア性を示すことができる。しかしながら、ポリマーコーティングは、追加の工程ステップによって１枚または複数の紙の外装シートを適用しなければならないため、製造工程に依存して高コストの原因となっている。
【０００６】
さらに、段ボールにより製造され、任意選択的にバリア効果を有するプラスチックフィルムインレイを有するトレーを含む包装材料は、より高い製造コストの原因となる。
【０００７】
波形加工シートを１枚だけ有する既知のコートされたまたはコートされていない段ボールの別の不利な点は、ロール状(rolled)にすることができないため、積み重なるシートとして輸送および処理しなければならないことである。段ボールの積み重なるシートは、連続のシートが使用される工業的な連続の工程において不利である。このため、積み重なるシートの処理では、返品の量を増加させ得る。
【発明の概要】
【発明が解決しようとする課題】
【０００８】
本発明は、前述のような不利な点を有しない機能化された段ボールを提供することを目的とするものである。
【課題を解決するための手段】
【０００９】
この目的は、段ボールの紙の外装シートの少なくとも１枚が機能化された、好ましくは可撓性の多層のプラスチックフィルムにより置き換えられた、機能化された段ボールの提供によって解決される。
【００１０】
本発明に係る機能化された段ボールは、特に機能化された段ボールにより製造された包装材料に適用される、その部分的なまたはその全体の断面を挿通する導管または開口部を有するものではない。
【発明の効果】
【００１１】
本発明に係る機能化された段ボールの利点は、既知のコートされた段ボールの重量と比較して低い重量を有することにある。その理由は、本発明に係る段ボールの１枚または複数のコートされた紙の外装シートが、機能化された多層のプラスチックフィルムによって置き換えられていることにある。驚くことに、このことは、段ボールの機械的な性質、例えば単一の波形加工シートを有する機能化された段ボールの最大の引張強度(ultimate tensile strength)および巻取り性に影響することなく、損傷さえもなく、実際に有利に改善されている。
【００１２】
したがって、波形加工シートを１枚だけ有する本発明に係る機能化された段ボールは、ロール状にすることができ、ロール状の製品として貯蔵および輸送することができ、またロール状の製品として既知の連続の工程により処理することができる。
【００１３】
本発明に係る機能化された段ボールは、プラスチックでコートされた紙シートを含む既知の段ボールとは、本発明に係るシートを処分する際に機能化された多層のプラスチックフィルムを、１枚のシートとして本発明に係る段ボールの残部から分離することが容易に可能である点で異なる。これによって、機能化された多層のプラスチックフィルムと本発明に係る段ボールの残部との、それぞれ分離した処分を容易として、リサイクル分離を可能とする。
【発明を実施するための形態】
【００１４】
前述したように、段ボールは、通常、複数の紙シートで構成されている。波形加工シートが２枚の外装シート間に配置されている際、このタイプの段ボールは、単一の波形加工シートを有する閉鎖型の段ボールともいわれている。波形加工シートに接着した外装シートが１枚しかない場合は、１枚の波形加工シートを有する開放型の段ボールといわれている。「閉鎖型の段ボール(enclosed corrugated cardboard)」は、機能化された段ボールが２枚の外装シートを有し、これによって機能化された段ボールの波形加工シート（単数または複数）が外装シート間の内側に配置されているということを意味している。また、「開放型の段ボール(open corrugated cardboard)」は、機能化された段ボールが単一の外装シートを有し、これによってその機能化された段ボールの波形加工シートまたは波形加工シートの少なくとも１枚が外側にあり、外装シートには何らの被覆もないということを意味している。
【００１５】
好ましい実施形態では、機能化された段ボールは閉鎖型である。別の好ましい実施形態では、機能化された段ボールは開放型である。
【００１６】
機能化された段ボールは、複数の波形加工シートを有する限りにおいて、例えば、３枚の波形加工シートを有する段ボールは６枚のシート（開放型の段ボール）または７枚のシート（閉鎖型の段ボール）で構成されるように、それぞれ中間シートにより互いに分離された３枚までの波形加工シートを有することが好ましい。段ボールの個々それぞれのシートと段ボールの間に配置された波形加工シートの個々それぞれのシートとの間は、接着結合(adhesive bonding)されている。
【００１７】
好ましい実施形態では、本発明に係る機能化された段ボールは、単一の波形加工シート、好ましくは、閉鎖型での単一の波形加工シート、または開放型での単一の波形加工シートである。別の好ましい実施形態では、本発明に係る機能化された段ボールは、複数の波形加工シート、好ましくは少なくとも２枚の波形加工シートを有している。
【００１８】
本発明に係る機能化された段ボールの少なくとも１枚の外装シートおよび／または存在する場合には少なくとも１枚の中間シートは、好ましくは、多層のプラスチックフィルムで構成されている。
【００１９】
好ましい実施形態では、本発明に係る段ボールの２枚の外装シートの１枚だけが多層のプラスチックフィルムで構成されており、このフィルムは、包装材料が機能化された段ボールで作製されている場合には、包装された内容物の方に配置されている。
【００２０】
多層のプラスチックフィルムにより作製された外装シートを有する機能化された開放型の段ボールは、有利なことに、特に容易にロール状にすることができ、波形加工シートまたは多層のプラスチックフィルムのいずれかが、１枚の外装シートとしてロール状の段ボールの外側を形成している。同時に、この機能化された開放型の段ボールは、波形加工シートの縦溝の配置の方向に高い曲げ剛性を有している。
【００２１】
別の好ましい実施形態では、機能化された段ボールの両側の外装シートが、機能化された多層のプラスチックフィルムによって構成されることができる。別の好ましい実施形態では、単一の中間シート、存在する場合には複数の中間シート、または全ての中間シート、および任意選択的に１枚の外装シート、または任意選択的に両側の外装シートが、機能化された多層のプラスチックフィルムにより構成されている。
【００２２】
機能化された段ボールの性質は、本発明にて使用される機能化された多層のプラスチックフィルムだけではなく、使用される紙のタイプの選択、紙シートの紙の単位面積当たりの重量、波型シートの波の性質、または波形加工シートの数により影響を受けることがありえる。したがって、種々の意図される使用に適切となるように調節することができる。
【００２３】
外装シート、段付きの波形加工シートおよび／または任意選択的に存在する中間シートは、同じかまたは異なったタイプの紙で構成されることができる。また、それらは、異なったタイプの紙で構成されていることが好ましい。
【００２４】
本発明に係る機能化された段ボール中に存在する紙シートの単位面積当たりの重量は、好ましくは３５〜３５０ｇ／ｍ２、より好ましくは６５〜１３５ｇ／ｍ２、さらに好ましくは７５〜１２５ｇ／ｍ２である。紙シートは、任意選択的に、装飾または情報を付与するために印刷されていてもよい。
【００２５】
環境の影響に対する保護のために、特に湿気、油および脂肪によって惹起される損傷から保護するために、（単数または複数の）外装シートを形成している、および／または、好ましくは開放型の段ボールの場合に外側の波形加工シートを形成している紙シートは、任意選択的に存在する印刷を覆って保護するラッカー層でコートすることができる。適当なラッカーやラッカーを適用する方法は、当業者に知られており、水性の分散液のラッカーが好ましい。または、パラフィンまたは高融点のプラスチックに基づく薄い層を、紙シート上にコートすることができる。これらのコーティングまたはラッカーは、機能化された多層のプラスチックフィルムではなく、代替的に１層のみを有する形態とすることができる。
【００２６】
段ボールは、波形(flute)のサイズに従って、微細(very fine)フルート（ＦおよびＧ）を有する段ボールから粗い(coarse)フルート（Ａ）を有する段ボールまでに分類されることが知られている。
【００２７】
機能化された段ボールが複数の波形加工シートを含む場合、例えば、２枚の波形加工シートを有するかまたは３枚の波形加工シートを有する場合、個々の波形加工シートは異なったフルートプロファイル(flute profile)を有することができる。
【００２８】
複数の波形加工シートを有する機能化された段ボールは、Ｇ、Ｎ、Ｆ、Ｅ、Ｂ、Ｃ、ならびに少なくとも２つのフルートプロファイル、例えばＦＥ、ＥＥ、およびＥＢの組合せを含む群より選択された１つまたは複数のフルートプロファイルを有することができる。
【００２９】
本発明に係る機能化された段ボールは、微細フロート（Ｆ）もしくは（Ｇ）またはマイクロフルート（Ｅ）、または複数の波形（flute）を有する段ボールの場合にはこれらのフルートプロファイルの組合せを有することが好ましい。
【００３０】
本発明に係る機能化された段ボールは、製品および消費者の情報を任意選択的に提供するために、または装飾のために、印刷されていてもよい。この印刷は、機能化された段ボールの片側または両側の外装シートに、および／または波形加工シートに適用することができる。
【００３１】
本発明に係る機能化された段ボールが１枚より多くの外装シートと、それぞれ多層のプラスチックフィルムで製造された中間シートを有する場合には、本発明に係る機能化された段ボールのこれらのシートは、それぞれ、同じ機能化された、好ましくは可撓性の多層のプラスチックフィルムで構成することができる。
【００３２】
本発明に係る機能化された段ボールの少なくとも１枚の外装シートおよび１枚の中間シートは、好ましくは、異なった機能化された多層のプラスチックフィルムで構成されている。
【００３３】
好ましい実施形態では、２枚の外装シートおよび任意選択的に存在する中間シートは、それぞれ異なった多層の機能化された、好ましくは可撓性のプラスチックフィルムで構成することができる。
【００３４】
本発明に係る機能化された段ボールの少なくとも１枚の外装シートおよび１枚の中間シートが、異なった機能化された多層のプラスチックフィルムで構成されている限りにおいて、当該プラスチックフィルムは、層の構造および／または組成および／または厚さ、または機能性が異なっていることが好ましい。
【００３５】
本発明にて使用される機能化された多層のプラスチックフィルムは、ガスに対する、湿気に対する、低分子量の化合物(low-molecular-weight fractions)の移動に対する、および／または味もしくは匂いの悪化(impairment of the taste and the odor)に対する、および／または油脂に対する、および／または液体、特に水性の液体(aqueous liquid)に対する少なくとも１つのバリア層を有することが好ましい。
【００３６】
本発明に係る機能化された段ボールは、好ましくは、湿気に対するバリア層を有する機能化されたプラスチックフィルムで作製された少なくとも１枚の外装シートを含むことができる。別の好ましい実施形態では、１枚の外装シートが湿気に対するバリア層を有することができて、および／または他の外装シートがガスに対するバリア層を有することができる。
【００３７】
機能化された段ボールが、複数の波形加工シート、好ましくは２枚の波形加工シートを有する場合、少なくとも１枚の中間シートおよび少なくとも１枚の外装シートが、それぞれ、機能化された多層のプラスチックフィルムで構成されており、該シートの少なくとも１枚が、湿気に対するバリアを有する機能化されたプラスチックフィルムにより置き換えられ、少なくとも１枚の他のシートが、ガスに対する、低分子量の化合物の移動に対する、および／または味もしくは匂いの悪化に対する、および／または油脂に対する、および／または液体に対するバリアを有する機能化されたプラスチックフィルムにより置き換えられるようにすることは可能である。
【００３８】
別の好ましい実施形態では、機能化された多層のプラスチックフィルムは、外装シートとして、液体のための吸収層、および／または剥離層、および／または情報および／または識別表示を有する印刷された層を有することができ、ならびに／または装飾層、および／または段ボールの機械的性質を改善するための層を有することができる。
【００３９】
本発明に係る段ボールの１枚の外装シートまたは両側の外装シートを、それぞれ構成する機能化された多層の好ましくは可撓性のプラスチックフィルムは、剥離層、および／または情報および／もしくは識別表示を有する印刷された層を好ましくは有することができ、ならびに／または装飾層、および／または段ボールの機械的な性質を改善するための層を有することができる。
【００４０】
外装シートまたは少なくとも１枚の中間シートを構成する機能化された多層のプラスチックフィルムは、液体のための吸収層、および／または段ボールの機械的な性質を改善するための層をさらに含むことができる。
【００４１】
好ましい実施形態では、機能化された段ボールは、機能化された多層のプラスチックフィルムが、波形加工シートの溝付き構造を採用するために十分な可撓性を有する場合、外装シートとして使用される機能化された多層のプラスチックフィルムにいかなる剥離層も有することなく剥離する性質を有することができる。したがって、前記構造に調節された機能化された段ボールの表面は、剥離する性質を有することができる。
【００４２】
本発明にて使用される機能化された多層のプラスチックフィルムは、好ましくは、発泡した層を有するものではない。
【００４３】
本発明に係る機能化された段ボールは、本発明にて使用される機能化された多層のプラスチックフィルムが高熱に十分な耐性を有する限り、耐熱性を有することができ、特にマイクロ波に対する耐性を備えることができる。このため、機能化された多層のプラスチックフィルムの融点は、１５０℃を超えることが好ましく、１６０℃を超えることがより好ましい。
【００４４】
特に、本発明にて使用される機能化された多層のプラスチックフィルムは、好ましくは少なくとも２層、および１１層までの層で構成することができる。本発明にて使用される機能化された多層のプラスチックフィルムは、好ましくは少なくとも２層、少なくとも３層または少なくとも５層で構成することができる。機能化された多層のプラスチックフィルムは、特に好ましくは３層〜１０層で構成することができる。
【００４５】
本発明にて使用される機能化された多層のプラスチックフィルムは、熱可塑性のポリマーで作製され、
（ａ）表面層として、層（ａ）であって、任意選択的にシール可能であるかまたは剥離性コーティングを有する層（ａ）と、
（ｂ）任意選択の、接着促進層（ｂ）と、
（ｃ）機能層（ｃ）、好ましくはバリア層と、
（ｄ）任意選択の、接着促進層（ｄ）と、
（ｅ）表面層として、層（ｅ）であって、任意選択的にシール可能である層（ｅ）と
を少なくとも含む層配列を好ましくは含むことができる。
【００４６】
機能化された多層のプラスチックフィルムが段ボールの外装シートの１枚である場合、プラスチックフィルムの外側の層（ｅ）と波形加工シートとは、接着されていることが好ましい。
【００４７】
別の好ましい実施形態では、機能化された多層のプラスチックフィルムは、層（ａ）および層（ｅ）が表面層となり、上記の（ｂ）〜（ｄ）の層配列を少なくとも２回繰り返すように(at least twice)有している。この実施形態では、機能化された多層のプラスチックフィルムは、好ましくは、同一のまたは異なった機能性を有することができる少なくとも２つの機能層（ｃ）を有する。
【００４８】
本発明にて使用される機能化された多層のプラスチックフィルムは、長さ方向におよび／または幅方向に、少なくとも１：１．５、好ましくは少なくとも１：２、特に好ましくは１：２〜１：４の延伸比で延伸されていることが好ましく、これによって、特に高い穿刺抵抗(puncture resistance)を有するプラスチックフィルムを実現できる。
【００４９】
この二軸延伸にも拘わらず、本発明にて使用される二軸に配向した、機能化された多層のプラスチックフィルムは、その収縮率が、前記フィルムが伸ばされた後で固定されるため、最大でわずか５％、好ましくは≦３％に過ぎないものである。
【００５０】
本発明にて使用される機能化されたプラスチックフィルムの全体の厚さは、好ましくは２０〜３５０μｍが好ましく、３５〜２５０μｍがより好ましく、４０から１５０μｍがさらに好ましく、８０〜２５０μｍが特に好ましく、および９０〜２２０μｍまたは１００〜２００μｍが最も好ましい。
【００５１】
本発明にて使用される機能化された多層のプラスチックフィルムは、特定の機能性を有する少なくとも１種の熱可塑性のポリマーで作製された、少なくとも１種の熱可塑性のポリマーの少なくとも１つの好ましくは透明な層（ｃ）に基づく２枚の、任意選択的に多重熱シール可能な層（ａ）および（ｅ）、ならびに任意選択的に、熱可塑性のポリマーで作製された必要な接着促進層（ｂ）および（ｄ）で作製された、透明、白濁、または不透明な、任意選択的に着色した層配列を好ましくは含むものである。
【００５２】
前述のように、本発明にて使用される機能化された多層のプラスチックフィルムは、好ましくは少なくとも１つのバリア層（ｃ）、好ましくは酸素または水蒸気などのガスに対する、湿気に対する、低分子量の化合物の移動に対する、および／または味もしくは匂いの悪化に対するバリア層を有している。この層（ｃ）は、任意選択的に、それぞれ近接した層に接着促進層（ｂ）および接着促進層（ｄ）を経て、それぞれ接着することができる。
【００５３】
本発明にて使用される機能化された多層のプラスチックフィルムの酸素透過性は、ＤＩＮ  ５３３８０−３に準拠して、２３℃および相対湿度５０％で１０．００ｃｍ３／（ｍ２・ｄ・ｂａｒ）未満であることが好ましい。機能化された多層のプラスチックフィルムの酸素透過性は、最大で８ｃｍ３／（ｍ２・ｄ・ｂａｒ）、好ましくは最大で７または６ｃｍ３／（ｍ２・ｄ・ｂａｒ）、好ましくは最大で５、４、または３ｃｍ３／（ｍ２・ｄ・ｂａｒ）、さらに好ましくは最大で２、１、または０．５ｃｍ３／（ｍ２・ｄ・ｂａｒ）、最も好ましくは最大で０．４、０．３、または０．２ｃｍ３／（ｍ２・ｄ・ｂａｒ）、および特に最大で０．１、０．０９、または０．０８ｃｍ３／（ｍ２・ｄ・ｂａｒ）（それぞれ２３℃および相対湿度５０％で）であることが好ましい。
【００５４】
本発明にて使用される機能化された多層のプラスチックフィルムの水蒸気の透過性は、最大で、前述の酸素の透過性の値に対応することが好ましく、その際の水蒸気の透過性は、ＤＩＮ  ＩＳＯ５３１２２に準拠して決定することができる。
【００５５】
本発明にて使用される機能化された多層のプラスチックフィルムは、各熱可塑性フィルム、特に食品の技術分野でも使用される、前述の構造を有する各フィルムとすることができる。
【００５６】
本発明にて使用される機能化された多層のプラスチックフィルムは、好ましくは、同じかまたは異なった熱可塑性ポリオレフィンに基づく層（ａ）および層（ｅ）として、それぞれ、オレフィンコポリマーまたはそれらの混合物を、シール可能、好ましくは熱シール可能な層として有するものであり、任意選択的に存在する接着促進層（ｂ）および（ｄ）として、それぞれ、各場合に改質された熱可塑性ポリオレフィンに基づく層を有するものである。
【００５７】
本発明にて使用される機能化された多層のプラスチックフィルムの表面層（ａ）および表面層（ｅ）が、ポリオレフィンで構成される場合、これらは、各々同一でまたは異なって、熱可塑性ポリオレフィン、オレフィンコポリマー、またはこれらの混合物に基づく層である。本発明に係る目的のためのポリオレフィンおよびオレフィンコポリマーは、好ましくは、ポリエチレン（ＰＥ）、特に０．８６〜０．９３ｇ／ｃｍ３（ＬＤＰＥ）の低密度のポリエチレン、エチレンの他に、コモノマーとして１種または複数の３個以上の炭素原子を有するα−オレフィンを含む０．８６〜０．９４ｇ／ｃｍ３の低密度の線状のポリエチレン（ＬＬＤＰＥ）、０．９４〜０．９７ｇ／ｃｍ３の高密度のポリエチレン（ＨＤＰＥ）、エチレンと４個以上の炭素原子を有するα−オレフィンとのコポリマー（ｍＰＥ）、ポリプロピレン（ＰＰ）、ポリイソブチレン（ＰＩ）、ポリブチレン（ＰＢ）、および好ましくは１〜１０ｍｏｌ％のエチレンを有するエチレン−プロピレンのコポリマー（ＥＰＣ）を含む群より選択される。また、表面層は、オレフィン／ビニルカルボン酸のコポリマーもしくはオレフィン／ビニルエステルのコポリマー、例えばエチレン−アクリル酸のコポリマー（ＥＡＡ）、エチレン−メタクリル酸のコポリマー（ＥＭＡＡ）、好ましくは６０〜９９ｍｏｌ％のエチレンを有するエチレン−酢酸ビニルのコポリマー（ＥＶＡ）、もしくは分子がイオン結合により架橋したオレフィンのコポリマー、または前述のポリマータイプのそれぞれ少なくとも２種の混合物に基づくものとすることができる。
【００５８】
別の好ましい実施形態では、本発明にて使用される機能化されたプラスチックフィルムは、硬化処理されたポリシロキサンに基づく剥離コーティングを有する層（ａ）を有する。ここで使用されるポリシロキサンおよびポリシロキサンを硬化処理する方法は、当業者に知られている。
【００５９】
別の好ましい実施形態では、層（ｅ）は、好ましくは、ポリアルキレンテレフタレート、例えば、ポリエチレンテレフタレート（ＰＥＴ、ｃ−ＰＥＴ、ａ−ＰＥＴ）等、またはＰＢＴおよび対応するコポリエステル、例えば、ＣｏＰＥＴおよびＣｏＰＢＴなどを含む群より選択される、少なくとも１種のポリエステルまたは少なくとも１種のコポリエステルに基づくことができる。「ＰＥＴ」は、エチレングリコールとテレフタル酸との重縮合により製造されたポリエチレンテレフタレートを意味している。また、非晶質のＰＥＴ（ａ−ＰＥＴ）および結晶性のＰＥＴ（ｃ−ＰＥＴ）を使用することが可能である。「ＣｏＰＥＴ」とは、エチレングリコールおよびテレフタル酸に加えて、他のモノマー、分岐したまたは芳香族のジオールも含むことができるコポリエステルを意味している。また、「ＰＢＴ」は、ポリブチレンテレフタレートを意味している。使用されるポリエステルまたはコポリエステルの固有の粘度(intrinsic viscosity)は、０．１〜２．０ｄｌ／ｇが好ましく、０．３〜１．５ｄｌ／ｇがより好ましく、０．６〜１．０ｄｌ／ｇが特に好ましい。固有の粘度を決定する際の方法は、当業者にとっては既知なものである。有用なＰＥＴ、ＰＢＴ、ポリカーボネート（ＰＣ）、およびコポリカーボネート（ＣｏＰＣ）の詳細な説明については、Ｋｕｎｓｔｓｔｏｆｆｈａｎｄｂｕｃｈ  Ｂａｎｄ  ３／１−ｔｅｃｈｎｉｓｃｈｅ  Ｔｈｅｒｍｏｐｌａｓｔｅ：Ｐｏｌｙｃａｒｂｏｎａｔｅ，  Ｐｏｌｙａｃｅｔａｌｅ，Ｐｏｌｙｅｓｔｅｒ，Ｃｅｌｌｕｌｏｓｅｅｓｔｅｒ［Ｐｌａｓｔｉｃｓ  ｈａｎｄｂｏｏｋ，Ｖｏｌｕｍｅ  ３／１−Ｅｎｇｉｎｅｅｒｉｎｇ  ｔｈｅｒｍｏｐｌａｓｔｉｃｓ：ｐｏｌｙｃａｒｂｏｎａｔｅｓ，ｐｏｌｙａｃｅｔａｌｓ，ｐｏｌｙｅｓｔｅｒｓ，ｃｅｌｌｕｌｏｓｅ  ｅｓｔｅｒｓ］；Ｃａｒｌ  Ｈａｎｓｅｒ  Ｖｅｒｌａｇ，１９９２に開示されており、その全体の適切な内容は、引用することにより本明細書の一部をなすものとする。
【００６０】
さらに好ましい実施形態では、任意選択的に、必要な前処理の後、層の１つ、好ましくはポリエステルまたはコポリエステルに基づく層を、好ましくはアルミニウムで金属被覆することができる。また、金属箔、好ましくはアルミニウム箔を、層の１つ、好ましくはポリエステルまたはコポリエステルに基づく層に接着することも可能である。
【００６１】
本発明に係る機能化された多層のプラスチックフィルムは、バリア効果を有する少なくとも１つの機能層（ｃ）を有している。当業者であれば、バリア層、特にガス、芳香の消失、低分子量の化合物の移動、および／または味もしくは匂いの悪化、または湿気、および／または油脂に対するバリア層を形成するために使用できる適当なポリマーを承知している。
【００６２】
本発明に係る層（ｃ）は、ガスまたは芳香の消失、低分子量の化合物の移動、および／または味もしくは匂いの悪化に対するバリア層として使用され、エチレン−ビニルアルコールのコポリマー、ポリ塩化ビニリデン、塩化ビニリデンのコポリマー、上記したポリマーの少なくとも２種の混合物、および上記したポリマーの少なくとも１種とエチレン−酢酸ビニルコポリマーとの混合物を含む群より選択される少なくとも１種の熱可塑性のポリマーに基づくものであることが好ましい。塩化ビニリデンのコポリマーは、好ましくは、８０ｍｏｌ％以上の塩化ビニリデンを有している。
【００６３】
別の好ましい実施形態では、熱可塑性で脂肪族または（半）芳香族のポリアミド((semi)aromatic polyamide)もしくはコポリアミド、またはこれらの混合物で構成される層（ｃ）が、湿気および／または油に対するバリアを創る。
【００６４】
層（ｃ）を調製するために使用されるポリアミド（ＰＡ）およびコポリアミド（ＣｏＰＡ）は、好ましくは１６０〜２４０℃、より好ましくは１７０〜２２０℃の範囲に融点があり、好ましくは脂肪族または（半）芳香族のポリアミドである。脂肪族ポリアミドが好ましく、これらのうち、ＰＡ４、ＰＡ６、ＰＡ７、ＰＡ８、ＰＡ９、ＰＡ１０、ＰＡ１１、ＰＡ１２、ＰＡ４，２、ＰＡ６，６、ＰＡ６，８、ＰＡ６，９、ＰＡ６，１０、ＰＡ６，１２、ＰＡ７，７、ＰＡ８，８、ＰＡ９，９、ＰＡ１０，９、ＰＡ１２，１２、ＰＡ６／６，６、ＰＡ６，６／６；またはＰＡ６ＴおよびＰＡ６Ｉなどの半芳香族のポリアミドを含む群より選択される少なくとも１種のポリアミドまたはコポリアミドは、層（ｃ）の製造のために使用することができる。特にＰＡ６が好ましい。ポリアミドおよびコポリアミドの詳細な説明については、Ｋｕｎｓｔｓｔｏｆｆ−Ｈａｎｄｂｕｃｈ  Ｂａｎｄ  ＶＩ，  Ｐｏｌｙａｍｉｄｅ  ［Ｐｌａｓｔｉｃｓ  ｈａｎｄｂｏｏｋ，Ｖｏｌｕｍｅ  ＶＩ，Ｐｏｌｙａｍｉｄｅｓ］，Ｃａｒｌ  Ｈａｎｓｅｒ  Ｖｅｒｌａｇ，Ｍｕｎｉｃｈ，１９６６；およびＭｅｌｖｉｎ  Ｉ．Ｋｏｈａｎ，Ｎｙｌｏｎ  Ｐｌａｓｔｉｃｓ  Ｈａｎｄｂｏｏｋ，Ｃａｒｌ  Ｈａｎｓｅｒ  Ｖｅｒｌａｇ，Ｍｕｎｉｃｈ，１９９５に開示されており、その全体の適切な内容は、引用することにより本明細書の一部をなすものとする。
【００６５】
別の好ましい実施形態では、吸収層、好ましくは液体のための、特に好ましくは水性の液体のための吸収層として有用な機能層（ｃ）は、超吸収性のポリマー(superabsorbent polymer)によって構成することができる。
【００６６】
使用される超吸収性のポリマーは、好ましくは、アクリル酸とそのアルカリ金属塩の少なくとも１種とのポリマーである。
【００６７】
本発明に係る機能化された段ボールの外装シートは、好ましくは、前述の機能化された多層のプラスチックフィルムによって置き換えられる。
【００６８】
本発明に係る機能化された段ボールは、発泡層を有するプラスチックフィルム、単層の発泡フィルム及び発泡インレイ（inlay）を含まないものである。
【００６９】
バリア層（ｃ）は、好ましくは、接着促進層（ｂ）および接着促進層（ｄ）により本発明にて使用されるプラスチックフィルムの近接した層に接着される。
【００７０】
本発明にて使用される機能化された多層のプラスチックフィルムは、好ましくは、１つまたは複数の接着促進層（ｂ）および接着促進層（ｄ）を有するものである。
【００７１】
当業者であれば、接着促進の材料として使用可能な適当な熱可塑性のポリマーを承知している。接着促進層（ｂ）および接着促進層（ｄ）は、同一または異なっていてよく、好ましくは、カルボキシまたは環状の無水物基で改質されたポリエチレンおよびポリプロピレンを、特に無水マレイン酸で改質されたポリエチレンおよびポリプロピレン、およびエチレン−酢酸ビニルのコポリマーと共に含む群より選択される、好ましくは改質されたポリオレフィンおよび／またはオレフィンのコポリマーに基づくものであることが好ましい。また、無水マレイン酸で改質されたＰＥ、ＣＯＯＨで改質されたＰＥ、エチレン−酢酸ビニルまたはエチレン（メタ）アクリレートのカルボキシ基で改質されたコポリマー、環状の無水物で改質されたエチレン−酢酸ビニルのコポリマー、および上記したポリマーの少なくとも２種を含むポリマー混合物が好ましく、無水マレイン酸で改質されたコポリマーが特に好ましい。
【００７２】
別の好ましい実施形態では、本発明にて使用される機能化された多層のプラスチックフィルムは、
（ａ）  任意選択的に剥離コーティングを有する少なくとも１種の熱可塑性のオレフィンホモポリマーもしくはコポリマーまたはこれらの混合物で構成された、表面層としての任意選択的にシール可能な層、好ましくは任意選択的に熱シール可能な層（ａ）と、
（ｂ）  接着促進層（ｂ）と、
（ｆ）  少なくとも１種のホモポリアミドおよび／またはコポリアミドで構成されている層（ｆ）と、
（ｃ）  機能層、好ましくはバリア層（ｃ）と、
（ｆ）  少なくとも１種のホモポリアミドおよび／またはコポリアミドで構成された別の層（ｆ）と、
（ｄ）  別の接着促進層（ｄ）と、
（ｇ）  任意選択的に、少なくとも１種の熱可塑性のオレフィンホモポリマーもしくはコポリマー、もしくはこれらの混合物、または少なくとも１種のホモポリアミドもしくはコポリアミド、もしくはこれらの混合物で構成された層（ｇ）と、
（ｅ）  少なくとも１種の熱可塑性のオレフィンホモポリマーもしくはコポリマー、またはこれらの混合物で構成された任意選択的にシール可能な、好ましくは任意選択的に熱シール可能な表面層（ｅ）と、
で形成される層配列を含む。
【００７３】
バリア層（ｃ）は、好ましくは、各場合に中間層（ｆ）に隣接している。これらの中間層（ｆ）は、必要な場合に、湿気の影響、および熱成形(thermoforming)中の損傷からバリア層（ｃ）を保護するものである。
【００７４】
中間層（ｆ）は、好ましくは、前述のホモポリアミドおよび／またはコポリアミドに基づくものである。
【００７５】
任意選択的に存在する層（ｇ）は、好ましくは、熱可塑性のオレフィンホモポリマーもしくはコポリマー、もしくはこれらの混合物、または少なくとも１種のホモポリアミドもしくはコポリアミド、もしくはこれらの混合物に基づくものである。ここで、対応するポリマーは、層（ａ）、層（ｃ）、および層（ｅ）を製造するために適当なポリマーと関連して前述したものである。
【００７６】
好ましい実施形態では、本発明にて使用される機能化された多層のプラスチックフィルムは、表面層としての層（ａ）および層（ｅ）に加え、（ｂ）、（ｆ）、（ｃ）、（ｆ）、（ｄ）、および任意選択的な（ｇ）の層配列を２回繰り返すように有することができる。
【００７７】
別の好ましい実施形態では、本発明にて使用される機能化された多層のプラスチックフィルムは、シール可能で高度に透明であり、最大で５％未満の収縮率を有し、酸素または水蒸気などのガス、湿気、低分子量の化合物の移動、および／または味もしくは匂いの悪化に対するバリアを示すものである。したがって、このようなフィルムは、特に食品包装のために使用される段ボールを機能化するために好適に使用することができる。
【００７８】
本発明に係る機能化された段ボールは、機能化された多層のプラスチックフィルムを波形加工シートに接着することにより製造される。この接着は、好ましくは、プラスチックフィルムの層（ｅ）の波形加工シートへの接着または熱シールにより実現される。
【００７９】
機能化されたプラスチックフィルムを波形加工シートの波形のそれぞれの峰または谷に接着結合により接着するために、トウモロコシデンプン、小麦デンプン、もしくはバレイショデンプンまたはそれらの組合せに基づく接着剤を好ましく使用できる。
【００８０】
機能化された多層のプラスチックフィルムが、表面層（ｅ）および／または表面層（ａ）としてシール可能な層を有する場合、該プラスチックフィルムは、層（ｅ）または層（ａ）により波形加工シートの波形の峰または谷にシールにより、好ましくは熱により好適に接着することができる。
【００８１】
特に好ましい実施形態では、本発明にて使用される機能化された段ボールは、
−開放型または閉鎖型であり；および
−単一の波形加工シートまたは２枚の波形加工シートを有し；および
−Ｎ、Ｆ、Ｅ、Ｂ、またはＣプロファイルを有する少なくとも１枚の波形加工シートを有し、またはＦＥ、ＥＥ、もしくはＥＢプロファイルなどのプロファイルの組合せを有する少なくとも２枚の波形加工シートを有し；および
−機能化された多層のプラスチックフィルムにより作製された外装シートの少なくとも１枚を有し；および
−（ａ）、任意選択的に（ｂ）、（ｃ）、任意選択的に（ｄ）および（ｅ）で作製された層構造を有する機能化された多層のプラスチックフィルムを有し；および
−ガス、湿気、低分子量の化合物の移動、および／または味もしくは匂いの悪化、および／または油脂、および／または液体に対するバリアを有する層（ｃ）として機能化された多層のプラスチックフィルムを有し；および
−厚さが９０〜２２０μｍの機能化された多層のプラスチックフィルムを有し；および
−ＰＥ、ＰＡ、および／またはＥＶＯＨで作製された層を有する機能化された多層のプラスチックフィルムを含むものである。
【００８２】
本発明に係る機能化された段ボールは、包装材料として、とりわけ包装用トレー、密閉容器、またはポットの製造のために使用されることが特に好ましい。
【００８３】
包装用トレーが、本発明に係る機能化された段ボールから製造される限りにおいて、該包装用トレーの開口部は、多角形、好ましくは三角形、長方形、正方形、または円形の形状とすることができる。該包装用トレーの側壁は、通常、それらが底部に向かってある程度円錐形であるように形成することができ、これによって、包装用トレーの積み重ね易さが改善される。
【００８４】
包装用トレーは、定寸切断材(cut-to-size section)を機能化された段ボールからパンチにより打ち抜いて、このような切断材をトレーに折りたたむことによって製造される。
【００８５】
折りたたんだ後、包装用トレーの折りたたまれた構造は、抱き合わせ接合(interlocking connections)および／または摩擦接合により固定することができる。包装用トレーは、平坦な定寸切断材から、側壁を上に折りたたんで、相互に接着結合することにより製造されることが好ましい。側壁は、垂直に配置するのではなく、代替的に包装用トレーの断面が下向きに狭くなるような配置であることが好ましい。
【００８６】
好ましい実施形態では、包装用トレーは、折りたたみ（組み立て）により成形され、その構造は、好ましくは分散液接着剤を用いる凸縁の接着により固定されることが好ましい。当業者は、凸縁の接着のための適当な分散液接着剤を承知している。
【００８７】
機能化された段ボールが開放型であり、外装シートが機能化された多層フィルムにより構成されている場合、前記外装シートは、包装用トレーの内側に向かって配置されていることが好ましい。
【００８８】
機能化された段ボールの両側の外装シートが機能化された多層フィルムで構成されている場合、その各々は、表面層（ａ）を、波形加工シートに向かい合って配置された熱シール可能な層として有しており、折りたたまれた構造は、好ましくは熱シールにより、好ましくは凸縁領域で固定することができる。この実施形態では、包装用トレーの側壁間の開いた縁を、熱シールにより閉じることがさらに好ましい。それによって、トレーの内側に面して、それぞれの近接した側壁の一部であるそれぞれの熱シール可能な表面層（ａ）は、それらの共有する内側の縁に沿って互いに接着されることとなる。
【００８９】
このように製造された包装用トレーは、好ましくはシール可能な蓋を使用して、熱シールによりシールすることができる。好ましくは、蓋は、シール可能なプラスチックフィルムにより作製されるか、または蓋が、トレーに好ましくは熱シールにより接着され得るように、トレーに向かって配置されたシール可能な層を有している。トレーの設計によっては、蓋のフィルムを用いるシールは、機能化されたシール可能な多層のプラスチックフィルムで構成されたトレーの内側に向かって配向した機能化された段ボールの層に面する、トレーの周辺に任意選択的に存在するフランジのところで達成することができる。また、トレーの外側に配置された機能化された段ボールの表面層が、機能化された多層のシール可能なプラスチックフィルムにより構成されていれば、シールはトレーの外側で達成することができる。
【００９０】
蓋は、好ましくは、ガス、湿気、低分子量の化合物の移動、および／または味もしくは匂いの悪化、および／または油脂、および／または液体に対する少なくとも１つのバリア層を好ましくは有する多層のプラスチックフィルムで作製されるものである。この蓋フィルムの構造は、前述の（ａ）、任意選択的に（ｂ）、（ｃ）、任意選択的に（ｄ）、および（ｅ）の層配列を含むことができる。
【００９１】
製品は、製品の品質（例えば鮮度および色）および貯蔵寿命を改善するために、包装された製品にとって可能である限り、好ましくは保護ガスの雰囲気下で、前述の機能化された段ボールおよび蓋で作製された包装用トレー中に包装することができる。
【００９２】
一体型の密閉容器が本発明に係る機能化された段ボールから製造される場合には、蓋の要素も含む定寸切断材を、機能化された段ボールから、好ましくはパンチによって打ち抜き、好ましくは折りたたみにより組み立てる。
【００９３】
折りたたみおよびそれに続く固定は、好ましくは、包装用トレーの製造に関して既に前に開示したように達成される。
【００９４】
折りたたみ、固定、および詰め込みの後、蓋の要素を既に含む容器は完全に閉じられて、蓋の要素は任意選択的に容器トレーの側壁に緊密に接着することができる。このような場合、得られた密閉包装が消費者によって開封されることを容易にするために、開封ストリップを任意選択的に使用することができる。
【００９５】
このような完全に閉じることができるカートンは、洗剤および他の自由に流動する固体を包装するために、好ましく使用される。
【００９６】
別の好ましい実施形態では、例えば、ヨーグルトのためのコップを、機能化された段ボールから製造することができる。それ故、設計に従って、機能化された段ボールから、１つまたは複数の定寸切断材を打ち抜いて、それを好ましくは折りたたみにより組み立てることが好ましい。
【００９７】
折りたたみおよびそれに続く固定は、包装用トレーの製造との関連で既に前に開示したように好ましく実施される。
【００９８】
コップは、好ましくは円周のフランジを有し、包装用トレーとの関連で前述のしたように、好ましくは熱シールにより蓋でシールすることができる。
【００９９】
本発明に係る機能化された段ボールから製造される包装材料は、固体または液体、好ましくは固体の形態にある任意のタイプの製品、好ましくは食品、他の消費可能な品目、動物の餌、医療製品、および洗剤のために、好ましく適当である。生鮮のまたは調理された食品、例えば、果物および野菜、食肉および魚、ハムまたはソーセージなどの食肉製品、既製食品、冷凍食品、動物の餌、任意のタイプの乾燥粉末、固体乳製品、チョコレート製品などの菓子、パスタ、医療製品、洗剤、ヨーグルト、ミルク、フルーツジュース、水およびワインなどの液体など、ならびに装飾品目のための、本発明に係る機能化された段ボールから製造された包装材料が特に好ましい。
【０１００】
本発明に係る機能化された段ボールで作製される他の好ましい包装材料は、海外向け船積みのための、特に湿気に対する保護としての輸送および包装のための外包み包装材料である。
【０１０１】
本発明に係る機能化された段ボールのそれぞれ個々の成分または材料、コーティング、色その他は、包装材料が内容物のそれぞれの要件に適合するように、例えば、食品および他の消費され得る品目の包装の場合に食品について中身に適するように選択される。
【０１０２】
本発明に係る機能化された段ボールで作製された包装材料は、任意選択的に滅菌可能、低温殺菌が可能であり、および／またはマイクロ波曝露に適することができる。
【０１０３】
［図１〜図３に示す例］
１  紙で作製された外装シート
２  紙で作製された波形加工シート
３  機能化された多層のプラスチックフィルムにより作製された外装シート
４  機能化された多層のプラスチックフィルムにより作製された中間シート
【０１０４】
図１に、本発明に係る閉鎖型の段ボールを示す。この閉鎖型の段ボールは、単一の波形加工シートを有し、紙シートで作製された外装シート１および機能化された多層のプラスチックフィルムにより作製された外装シート３、ならびにその間に配置された紙シートで作製された波形加工シート２で構成されている。外装シート１の内側の表面は、波形加工シート２に隣接し、外装シート１の内側の表面はシート２に接着結合により波形の峰の領域で接着されている。機能化された多層のプラスチックフィルムの層（ａ）は、表面層３として、波形加工シート２に隣接し、熱シールによりこの領域で波形加工シート２の谷に接着されている。
【０１０５】
図２に、本発明に係る機能化された開放型の段ボールを示す。この機能化された開放型の段ボールは、紙シートで作製された波形加工シート２、およびそれに近接した外装シート３で構成されている。機能化されたプラスチックフィルムのシール可能な層（ａ）、外装シート３は、紙シートで作製された波形加工シート２に隣接し、層（ａ）の熱シールによりシート２に接着されている。
【０１０６】
図３に、本発明に係る機能化された段ボールを示す。この段ボールは、２つのフルートを有し、２枚の波形加工シート２、紙シートで作製された外装シート１、機能化された多層のプラスチックフィルムにより作製された外装シート３、および機能化された多層のプラスチックフィルムにより作製された中間シート４で構成されている。波形加工シート２は、外装シート１および中間シート４に隣接しており、機能化された多層のプラスチックフィルムのシール可能な層（ａ）の熱シールによって波形の谷の領域で中間シート４に接着されている。機能化された多層のプラスチックフィルムの第２の表面は、中間シート４として、第２の波形加工シート２に隣接しており、このシート２に、熱シールにより波形の峰の領域で、機能化された多層のプラスチックフィルムの熱シール可能な層（ｅ）を経て接着している。外装シート３の内側の表面は、第２の波形加工シート２に隣接し、外装シート３として、このシート２に波形の谷の領域で機能化された多層のプラスチックフィルムの層（ａ）の熱シールにより結合している。
なお、本願の出願当初の特許請求の範囲の請求項は、以下の通りである。
［請求項１］
段ボールの少なくとも１枚の紙シートが、機能化された多層のプラスチックフィルムにより置き換えられていることを特徴とする、機能化された段ボール。
［請求項２］
開放型または閉鎖型であることを特徴とする、請求項１に記載の機能化された段ボール。
［請求項３］
複数の波形加工シートを有することを特徴とする、請求項１または２に記載の機能化された段ボール。
［請求項４］
前記段ボールの少なくとも１枚の外装シートおよび／または少なくとも１枚の中間シートが、前記機能化された多層のプラスチックフィルムで構成されていることを特徴とする、請求項１〜３のいずれか一項に記載の機能化された段ボール。
［請求項５］
前記段ボールの少なくとも１枚の外装シートおよび１枚の中間シートが、異なる機能化された多層のプラスチックフィルムで構成されていることを特徴とする、請求項１〜４のいずれか一項に記載の機能化された段ボール。
［請求項６］
前記機能化された多層のプラスチックフィルムが、各層の構造の点で、および／または組成、および／または層厚の点で、またはそれらの機能性の点で異なるものであることを特徴とする、請求項５に記載の機能化された段ボール。
［請求項７］
前記機能化された多層のプラスチックフィルムが、少なくとも１つの層を、ガスに対する、湿気に対する、低分子量の化合物の移動に対する、および／または味もしくは匂いの悪化に対する、および／または油脂に対する、および／または液体に対するバリアとして有することを特徴とする、請求項１〜６のいずれか一項に記載の機能化された段ボール。
［請求項８］
前記機能化された多層のプラスチックフィルムが、段ボールの外装シートとして、液体用の吸収層、剥離コーティングを有する表面層、情報および／もしくは識別表示を有する印刷層を含み、ならびに／または装飾層、および／もしくは段ボールの機械的性質を改善するための層を有することを特徴とする、請求項１〜７のいずれか一項に記載の機能化された段ボール。
［請求項９］
単一の波形加工シートを有し、ロール状にすることができることを特徴とする、請求項１〜８のいずれか一項に記載の機能化された段ボール。
［請求項１０］
前記機能化された多層のプラスチックフィルムが、
（ａ）表面層として、層（ａ）であって、任意選択的にシール可能であるかまたは剥離コーティングを有する層（ａ）と、（ｂ）任意選択の、接着促進層（ｂ）と、（ｃ）機能層（ｃ）と、（ｄ）任意選択の、接着促進層（ｄ）と、（ｅ）表面層として、層（ｅ）であって、任意選択的にシール可能である層（ｅ）とを少なくとも含む層配列を有することを特徴とする、請求項１〜９のいずれか一項に記載の機能化された段ボール。
［請求項１１］
前記機能化された多層のプラスチックフィルムが、シール可能な、好ましくは熱シール可能な層（ａ）および層（ｅ）として、それぞれ同一または異なった熱可塑性ポリオレフィン、オレフィンコポリマー、またはこれらの混合物に基づくポリオレフィン層を有するとともに、任意選択的に存在する接着促進層（ｂ）および接着促進層（ｄ）として、それぞれ改質された熱可塑性ポリオレフィンに基づく層を有することを特徴とする、請求項１〜１０のいずれか一項に記載の機能化された段ボール。
［請求項１２］
前記層（ｃ）が、ガスもしくは芳香の消失に対する、低分子量の化合物の移動に対する、および／または味もしくは匂いの悪化に対するバリア層として、エチレン−ビニルアルコールコポリマー、ポリ塩化ビニリデン、塩化ビニリデンコポリマー、およびこれらのいずれかとエチレン−酢酸ビニルコポリマーとの混合物を含む群より選択される熱可塑性のポリマーに基づくことを特徴とする、請求項１〜１１のいずれか一項に記載の機能化された段ボール。
［請求項１３］
前記機能層（ｃ）が、湿気に対するまたは油脂に対するバリア層として、少なくとも１種の熱可塑性の脂肪族もしくは（半）芳香族のポリアミドまたは少なくとも１種のコポリアミドまたはこれらの混合物に基づくものであることを特徴とする、請求項１〜１２のいずれか一項に記載の機能化された段ボール。
［請求項１４］
前記機能層（ｃ）が、好ましくは液体に対して、特に好ましくは水性の液体に対して超吸収性のポリマーに基づくものであることを特徴とする、請求項１〜１３のいずれか一項に記載の機能化された段ボール。
［請求項１５］
前記機能化された多層のプラスチックフィルムが、（ｂ）〜（ｄ）の層配列を少なくとも２回有し、それにより前記層（ａ）および層（ｅ）を表面層とすることを特徴とする、請求項１〜１４のいずれか一項に記載の機能化された段ボール。
［請求項１６］
前記機能化された多層のプラスチックフィルムの全体の厚さが、３５〜３５０μｍであることを特徴とする、請求項１〜１５のいずれか一項に記載の機能化された段ボール。
［請求項１７］
微細フルート（Ｆ）もしくは（Ｇ）またはマイクロフルート（Ｅ）、またはこれらのフルートプロファイルの組合せを有する複数の波形加工シートを有することを特徴とする、請求項１〜１６のいずれか一項に記載の機能化された段ボール。
【図１】
0006698621.tif 000002
【図２】
0006698621.tif 000003
【図３】
0006698621.tif 000004